(57)【特許請求の範囲】
【請求項１】
１２００℃における粘度が２×１０２〜１０６ｄＰａ・ｓである高温ガラスフリットと、
７００℃における粘度が２×１０２〜１０６ｄＰａ・ｓである中温ガラスフリットと、
４００℃〜６００℃の融点を有する無機塩及び／又は酸化物とを含有し、加熱される金属素材の表面に塗布される、酸化防止剤。
【請求項２】
請求項１に記載の酸化防止剤であって、
前記無機塩及び／又は酸化物は、硼酸及び／又は酸化硼素である、酸化防止剤。
【請求項３】
請求項１又は請求項２に記載の酸化防止剤であってさらに、
アルカリ金属塩または難溶性の第２族金属塩のいずれか１種を含有し、
前記高温ガラスフリット１００重量部に対して、前記中温ガラスフリットを４〜２０重量部含有し、前記無機塩及び／又は酸化物を４〜２０重量部含有し、前記アルカリ金属塩または前記難溶性の第２族金属塩のいずれか１種を０．１〜１．５重量部含有することを特徴とする、酸化防止剤。
【請求項４】
請求項３に記載の酸化防止剤であって、
前記難溶性の第２族金属塩は、炭酸マグネシウム及び／又は炭酸カルシウムである、酸化防止剤。
【請求項５】
請求項１〜請求項４のいずれか１項に記載の酸化防止剤であってさらに、
懸濁剤を含有する、酸化防止剤。
【請求項６】
１２００℃における粘度が２×１０２〜１０６ｄＰａ・ｓである高温ガラスフリットと、７００℃における粘度が２×１０２〜１０６ｄＰａ・ｓである中温ガラスフリットと、硼酸及び／又は酸化硼素と、水とを、粉砕装置により粉砕混合して混合組成物を生成する工程と、
前記混合組成物に常温以下の水を混合して酸化防止剤を生成する工程とを備える、酸化防止剤の製造方法。
【請求項７】
請求項１〜請求項５のいずれか１項に記載の酸化防止剤を金属素材の表面に塗布する工程と、
前記酸化防止剤が塗布された前記金属素材を加熱する工程とを備える、金属材の製造方法。
【発明の詳細な説明】
【技術分野】
【０００１】
本発明は、酸化防止剤、酸化防止剤の製造方法及び金属材の製造方法に関し、さらに詳しくは、加熱される金属素材の表面に塗布される、酸化防止剤、酸化防止剤の製造方法及び金属材の製造方法に関する。
【背景技術】
【０００２】
特開２００７−３１４７８０号公報（特許文献１）は、熱間押出加工用潤滑剤組成物を開示し、国際公開ＷＯ２００７／１２２９７２号公報（特許文献２）は、熱間塑性加工用潤滑剤組成物を開示する。これらの文献に開示された潤滑剤組成物は、軟化点の異なる複数のガラスフリットを含み、熱間塑性加工される素材表面に塗布される。
【先行技術文献】
【特許文献】
【０００３】
【特許文献１】特開２００７−３１４７８０号公報
【特許文献２】国際公開ＷＯ２００７／１２２９７２号公報
【発明の概要】
【発明が解決しようとする課題】
【０００４】
特許文献１及び２に開示された潤滑剤組成物は、加熱された素材表面に酸化物（以下、スケールという）が発生するのを、ある程度抑制する。しかしながら、これらの潤滑剤組成物を使用しても、加熱された素材表面に依然としてスケールが生成される。
【０００５】
本発明の目的は、加熱される金属素材の表面にスケールが生成されるのを従来よりも抑制する酸化防止剤を提供することである。
【課題を解決するための手段及び発明の効果】
【０００６】
本発明による酸化防止剤は、軟化点の異なる複数のガラスフリットと、６００℃以下の融点を有する無機化合物とを含有する。本発明による酸化防止剤は、加熱される金属素材の表面に塗布される。
【０００７】
本発明による酸化防止剤では、金属素材の温度が上昇するにしたがって、無機化合物、ガラスフリットが順に軟化し、軟化した無機化合物及びガラスフリットが金属素材の表面を覆う。そのため、本発明による酸化防止剤は、金属素材の表面にスケールが生成されるのを抑制する。
【０００８】
好ましくは、無機化合物は、４００℃〜６００℃の融点を有する無機塩及び／又は酸化物である。また、好ましくは、無機化合物は、硼酸及び／又は酸化硼素である。
【０００９】
好ましくは、複数のガラスフリットは、高温ガラスフリットと、中温ガラスフリットとを含有する。高温ガラスフリットの１２００℃における粘度は、２×１０２〜１０６ｄＰａ・ｓである。中温ガラスフリットの７００℃における粘度は、２×１０２〜１０６ｄＰａ・ｓである。
【００１０】
この場合、高温ガラスフリット、中温ガラスフリット及び無機化合物は、それぞれ異なる温度域で軟化する。そのため、酸化防止剤は、従来よりも広い温度範囲において、金属素材表面を覆う。そのため、金属素材の表面にスケールが生成されにくい。本明細書における「粘度」とは、いわゆる「静粘度」を意味する。
【００１１】
好ましくは、酸化防止剤はさらに、アルカリ金属塩を含有する。
【００１２】
この場合、酸化防止剤の粘度の経時変化が抑制される。
【００１３】
好ましくは、酸化防止剤はさらに、水に難溶な第２族金属塩を含有する。ここで、「水に難溶」とは、２５℃の水に対する溶解度が１０００ｐｐｍ以下であることを意味する。
好ましくは、難溶性の第２族金属塩は、炭酸マグネシウム及び／又は炭酸カルシウムである。
この場合、酸化防止剤の粘度の経時変化が抑制される。
【００１４】
本発明による酸化防止剤の製造方法は、軟化点の異なる複数のガラスフリットと、硼酸及び／又は酸化硼素と、水とを、粉砕装置により粉砕混合して混合組成物を生成する工程と、混合組成物に常温以下の水を混合して酸化防止剤を生成する工程とを備える。
【００１５】
この場合、水に溶解した硼酸又は酸化硼素が結晶化しにくい。
【００１６】
本発明による金属材の製造方法は、上述の酸化防止剤を金属素材の表面に塗布する工程と、潤滑剤組成物が塗布された金属素材を加熱する工程とを備える。ここでいう「加熱」は、金属素材を熱処理（焼き入れ、焼き戻し等）するための加熱や、金属素材を熱間加工するための加熱を含む。熱間加工はたとえば、熱間押出加工、熱間穿孔圧延、熱間圧延、熱間鍛造等である。
【００１７】
この場合、加熱された金属素材の表面にスケールが生成しにくい。
【図面の簡単な説明】
【００１８】
【図１】本実施の形態による酸化防止剤に含まれる成分の粘度と温度との関係を示す図である。
【図２】本実施の形態による酸化防止剤の製造方法の一例を示すフロー図である。
【図３】本実施の形態による金属材の製造方法の一例を示すフロー図である。
【図４】実施例１における供試材の断面画像を示す図である。
【図５】実施例２における供試材の断面画像を示す図である。
【図６】実施例３における供試材の粘度と酸化防止剤内の炭酸カリウムの含有量との関係を示す図である。
【図７】実施例４における供試材の粘度の経時変化を示す図である。
【発明を実施するための形態】
【００１９】
以下、図面を参照し、本発明の実施の形態を詳しく説明する。図中同一又は相当部分には同一符号を付してその説明は繰り返さない。
【００２０】
本発明者らは、特許文献１及び特許文献２に開示された潤滑剤組成物を用いても、加熱された金属素材の表面に若干のスケールが生成される原因を調査した。調査の結果、本発明者らは、以下の知見を得た。
【００２１】
（１）加熱温度が６００℃よりも高い中温域及び高温域だけでなく、加熱温度が６００℃以下の低温域においても、金属素材表面にスケールが生成される。以下、６００℃以下の温度域を「低温域」と称する。
【００２２】
（２）特許文献１及び特許文献２に開示された潤滑剤組成物は、軟化点の異なる複数のガラスフリットを含む。複数のガラスフリットは、中温域及び高温域において軟化し、金属表面を覆う。しかしながら、低温域では、これらのガラスフリットは軟化しにくい。そのため、低温域では、金属素材の表面が潤滑剤組成物により十分に保護されず、表面が部分的に露出する場合がある。露出した部分は外気と接触するため、酸化してスケールを生成しやすい。
【００２３】
（３）６００℃以下の融点を有する無機化合物は、低温域において軟化し、金属表面を覆う。そのため、低温域において、金属素材の表面にスケールが生成されるのを抑制できる。酸化防止剤が、軟化点の異なる複数のガラスフリットと、６００℃以下の融点を有する無機化合物とを含有すれば、酸化防止剤は、低温域、中温域及び高温域の広い温度範囲において軟化し、金属素材表面を覆う。そのため、金属素材表面にスケールが生成されるのを抑制できる。
【００２４】
（４）酸化防止剤が常温においてスラリーであって、軟化点の異なる複数のガラスフリットと、上述の無機化合物を含有する場合、常温における酸化防止剤の粘度が経時変化する場合がある。常温における酸化防止剤がアルカリ金属塩を含有すれば、酸化防止剤の粘度の経時変化が抑制される。
【００２５】
（５）酸化防止剤が、水に難溶な第２族金属塩を含有すれば、酸化防止剤の粘度の長期的な経時変化が抑制される。ここで、第２族金属塩とは、周期律表における第２族の金属の塩である。また、「水に難溶」とは、２５℃の水に対する溶解度が１０００ｐｐｍ以下であることを意味する。
【００２６】
本実施の形態による酸化防止剤は、上述の知見に基づく。以下、酸化防止剤の詳細を説明する。
【００２７】
［酸化防止剤の構成］
本実施の形態による酸化防止剤は、軟化点の異なる複数のガラスフリットと、６００℃以下の融点を有する無機化合物とを含有する。以降、６００℃以下の融点を有する無機化合物を「低温無機化合物」と称する。ガラスフリット及び低温無機化合物の詳細を説明する。
【００２８】
［ガラスフリット］
複数のガラスフリットは、以下の方法で製造される。ガラスを構成する複数の周知の無機成分を混合する。混合された複数の無機成分を溶融し、溶融されたガラスを生成する。溶融されたガラスを水中又は空気中で急冷して固化する。固化されたガラスを、必要に応じて粉砕する。ガラスフリットは、以上の工程により製造される。
【００２９】
ガラスフリットは、フレーク状又は粉末状である。上述のとおり、ガラスフリットは、複数の周知の無機成分を含有する。そのため、ガラスフリットの融点は明確に特定されない。ガラスフリット内の各無機成分が単独で加熱された場合、各無機成分は融点で液化する。しかしながら、ガラスフリットの場合、温度が上昇するにしたがい、ガラスフリット内の各無機成分が互いに異なる温度で液化し始める。そのため、温度の上昇にしたがい、ガラスフリットは徐々に軟化する。したがって、各無機成分を単体で酸化防止剤として使用する場合よりも、複数の無機成分を溶融して製造されたガラスフリットは、加熱される金属素材表面に安定的に粘着しやすい。ガラスフリットは金属素材表面をコーティングするのに適した粘度に調整できる。
【００３０】
複数のガラスフリットは、高温ガラスフリットと、中温ガラスフリットとを含有する。高温ガラスフリットの軟化点は、中温ガラスフリットの軟化点よりも高い。以下、高温ガラスフリット及び中温ガラスフリットの詳細を説明する。
【００３１】
［高温ガラスフリット］
高温ガラスフリットは、高い軟化点を有する。酸化防止剤は、複数の高温ガラスフリットにより、１０００℃以上の高温域において、適正な粘度を有する。酸化防止剤は、１０００℃以上の高温域において、金属素材の表面に濡れ拡がり、金属表面を覆うことができる。このとき、酸化防止剤は、金属素材の表面に粘着する。
【００３２】
要するに、酸化防止剤は、高温ガラスフリットにより、高温域において、金属素材の表面が外気と接触するのを抑制する。そのため、酸化防止剤は、高温域において、金属素材表面にスケールが生成されるのを抑制できる。
【００３３】
酸化防止剤が高温ガラスフリットを含有しなければ、高温域において、酸化防止剤の粘度が低くなり過ぎる。そのため、酸化防止剤は金属素材表面に安定して粘着しにくく、表面から流れ落ちやすくなる。酸化防止剤が流れ落ちれば、金属素材表面は部分的に露出する。露出された表面部分は外気に触れ、スケールを生成する。
【００３４】
高温ガラスフリットの好ましい粘度は、１２００℃において２×１０２〜１０６ｄＰａ・ｓである。１２００℃における高温フリットの粘度が低すぎると、酸化防止剤は、高温域において金属素材表面に粘着しにくく、金属素材表面から流れ落ちやすい。一方、１２００℃における高温フリットの粘度が高すぎれば、酸化防止剤は、高温域において、金属素材表面から剥がれやすくなる。１２００℃における高温ガラスフリットの粘度が２×１０２〜１０６ｄＰａ・ｓであれば、１０００℃〜１４００℃の高温域において、高温ガラスフリットが軟化し、金属素材表面に粘着しやすくなる。そのため、高温域において、酸化防止剤が金属素材表面を覆いやすく、金属素材表面に安定的に粘着しやすい。１２００℃における高温ガラスフリットの好ましい粘度の上限は１０５ｄＰａ・ｓであり、好ましい下限は１０３ｄＰａ・ｓである。
【００３５】
高温ガラスフリットが球状及び粉末状である場合、好ましい粒径は２５μｍ以下である。ここでいう粒径は、体積平均粒径Ｄ５０である。体積平均粒径Ｄ５０は以下の方法で求められる。粒度分布測定装置により、高温ガラスフリットの体積粒度分布を求める。得られた体積粒度分布を用いて、累積体積分布における小粒径側から累積体積が５０％になる粒径を、体積平均粒径Ｄ５０と定義する。
【００３６】
粒径が２５μｍ以下であれば、常温において、高温ガラスフリットが液体内に分散しやすい。
【００３７】
上述のとおり、高温ガラスフリットは、周知の複数の無機成分を含有する。高温ガラスフリットはたとえば、６０〜７０質量％の二酸化珪素（ＳｉＯ２）と、５〜２０質量％の酸化アルミニウム（Ａｌ２Ｏ３）と、０〜２０質量％の酸化カルシウム（ＣａＯ）とを含有する。ＣａＯは選択的な化合物であり、含有されなくてもよい。高温ガラスフリットはさらに、酸化マグネシウム（ＭｇＯ）、酸化亜鉛（ＺｎＯ）、酸化カリウム（Ｋ２Ｏ）のうち１種又は２種以上を含有する。高温ガラスフリットを構成する無機成分は、上述の例に限定されない。要するに、ガラスを構成する周知の無機成分により、高温ガラスフリットは製造できる。
【００３８】
［中温ガラスフリット］
中温ガラスフリットは、高温ガラスフリットよりも低い軟化点を有する。酸化防止剤は、中温ガラスフリットにより、６００℃〜１０００℃の中温域において適正な粘度を有する。そのため、酸化防止剤は、高温域だけでなく、中温域においても、金属素材表面全体に濡れ広がり、表面を覆う。さらに、中温域において、酸化防止剤は、金属素材表面に安定して粘着する。そのため、中温域において、金属素材の表面は外気と接触するのを抑制され、スケールの生成が抑制される。
【００３９】
酸化防止剤が中温ガラスフリットを含有しなければ、中温域における酸化防止剤が金属素材表面に粘着しにくくなる。そのため、中温域において酸化防止剤が金属素材表面から流れ落ち、又は剥がれ落ち、金属素材表面が部分的に露出する。露出された部分は外気と接触し、スケールを生成しやすい。
【００４０】
中温ガラスフリットの好ましい粘度は、７００℃において２×１０２〜１０６ｄＰａ・ｓである。中温ガラスフリットの粘度が低すぎれば、中温域において、酸化防止剤が金属素材表面に粘着しにくく、金属素材表面から垂れ落ちやすくなる。一方、中温ガラスフリットの粘度が高すぎれば、中温域において酸化防止剤が十分に軟化しない。そのため、酸化防止剤が金属素材表面から剥がれやすくなる。中温ガラスフリットの７００℃における粘度が２×１０２〜１０６ｄＰａ・ｓであれば、６００℃〜１０００℃の中温域において、中温ガラスフリットが軟化し、金属素材表面に粘着しやすくなる。そのため、酸化防止剤が、中温域において、金属素材の表面を覆いやすくなる。７００℃における中温ガラスフリットの好ましい粘度の上限は、１０５ｄＰａ・ｓであり、好ましい下限は１０３ｄＰａ・ｓである。
【００４１】
中温ガラスフリットが球状及び粉末状である場合、中温ガラスフリットの好ましい粒径は２５μｍ以下である。中温ガラスフリットの粒径の定義は、上述の高温ガラスフリットの粒径と同じである。つまり、中温ガラスフリットの粒径は、体積平均粒径Ｄ５０である。粒径が２５μｍ以下であれば、中温ガラスフリットが液体中で安定的に分散する。そのため、酸化防止剤が金属素材表面に塗布されたとき、中温ガラスフリットが金属素材表面全体に略均等に分散しやすい。
【００４２】
中温ガラスフリットはたとえば、４０〜６０質量％のＳｉＯ２と、０〜１０質量％のＡｌ２Ｏ３と、２０〜４０質量％のＢ２Ｏ３と、０〜１０質量％のＺｎＯと、５〜１５質量％のＮａ２Ｏとを含有する。中温ガラスフリットはさらに、ＣａＯ及び／又はＫ２Ｏを含有してもよい。中温ガラスフリットを構成する無機成分は、上述の例に限定されない。ガラスを構成する周知の無機成分により、中温ガラスフリットは製造できる。
【００４３】
［低温無機化合物］
本実施の形態による酸化防止剤はさらに、６００℃以下の融点を有する無機化合物（低温無機化合物）を含有する。低温無機化合物は好ましくは、４００℃〜６００℃の融点を有する。酸化防止剤は、低温無機化合物により、６００℃以下の低温域において、金属素材表面全体に濡れ拡がり、金属素材表面に粘着しやすい。つまり、低温無機化合物は、低温域において、金属素材表面が外気に接触するのを抑制し、低温域においてスケールが生成するのを抑制する。
【００４４】
酸化防止剤が低温無機化合物を含有しなければ、低温域において、酸化防止剤が金属素材表面に十分に濡れ拡がらない。そのため、金属素材表面が部分的に外気と接触し、外気と接触した部分がスケールを生成する。
【００４５】
好ましい低温無機化合物は、４００℃〜６００℃の融点を有する無機塩及び／又は酸化物である。６００℃以下の融点を有する酸化物はたとえば、硼酸（Ｈ３ＢＯ３）や酸化硼素（Ｂ２Ｏ３）である。硼酸を加熱すると、酸化硼素になる。酸化硼素の融点は約４５０℃である。６００℃以下の融点を有する無機塩はたとえば、リン酸塩や、臭化タリウム（ＴｌＢｒ）やメタりん酸銀（ＡｇＯ３Ｐ）である。臭化タリウムの融点は約４８０℃であり、メタりん酸銀の融点は約４８０℃である。より好ましくは、低温無機化合物は、硼酸及び／又は酸化硼素である。
【００４６】
［高温及び中温ガラスフリットの粘度と低温無機化合物の粘度との関係］
図１は、高温及び中温ガラスフリットの粘度と、低温無機化合物の粘度との関係を示す図である。図１は以下の方法により得られた。表１に示す高温ガラスフリットＨＴ１及びＨＴ２、中温ガラスフリットＬＴ１及びＬＴ２、低温無機化合物ＬＬを準備した。
【表１】
0005482533.tif 000002
【００４７】
表１を参照して、低温無機化合物ＬＬは、酸化硼素であった。各成分（ＨＴ１、ＨＴ２、ＬＴ１、ＬＴ２及びＬＬ）を加熱して、各温度における粘度を測定した。粘度の測定には、周知の白金球引き上げ法を用いた。具体的には、溶融ガラス中に沈めた白金球を引き上げた。このときに白金球にかかる荷重及び引き上げ速度に基づいて、溶融ガラスの粘度を求めた。
【００４８】
図１を参照して、図中の「●」は、高温ガラスフリットＨＴ１の粘度を示す。「○」は、高温ガラスフリットＨＴ２の粘度を示す。「□」は、中温ガラスフリットＬＴ１の粘度を示す。「■」は、中温ガラスフリットＬＴ２の粘度を示す。「△」は、低温無機化合物ＬＬの粘度を示す。
【００４９】
図１を参照して、低温無機化合物ＬＬの粘度は、４００℃〜８００℃の温度範囲において、２×１０２〜１０６ｄＰａ・ｓとなり、６００℃以下の温度範囲において、１０３ｄＰａ・ｓ以上となった。中温ガラスフリットＬＴ１及びＬＴ２の粘度は、６００℃〜１２００℃の温度範囲において、２×１０２〜１０６ｄＰａ・ｓとなった。つまり、中温ガラスフリットＬＴ１及びＬＴ２の粘度は、７００℃において２×１０２〜１０６ｄＰａ・ｓの範囲内であった。高温ガラスフリットＨＴ１及びＨＴ２の粘度は、１０００℃〜１５５０℃の温度範囲において、２×１０２〜１０６ｄＰａ・ｓとなった。つまり、高温ガラス不ちっとＨＴ１及びＨＴ２の粘度は、１２００℃において、２×１０２〜１０６ｄＰａ・ｓの範囲内であった。
【００５０】
以上のとおり、温度の上昇に伴い、低温無機化合物、中温ガラスフリット、高温ガラスフリットの順に、粘度が低下し、軟化する。酸化防止剤は、高温ガラスフリット、中温ガラスフリット及び低温無機化合物を含有する。そのため、酸化防止剤は、広い温度域（４００℃〜１５５０℃）において、金属素材表面に安定して粘着できる程度の粘度を得ることができる
【００５１】
［酸化防止剤のその他の構成］
酸化防止剤は、上述のとおり、高温ガラスフリット、中温ガラスフリット及び低温無機化合物を含有する。酸化防止剤はさらに、水、懸濁剤、摩擦係数増加剤及び粘着剤の１種又は２種以上を含有してもよい。
【００５２】
［水］
水は、高温ガラスフリット、中温ガラスフリット及び低温無機化合物と混合され、スラリーを生成する。水を混合することにより、酸化防止剤はスラリーになる。そのため、加熱前の金属素材表面に酸化防止剤を略均一に塗布しやすい。
【００５３】
［懸濁剤］
懸濁剤は、高温及び中温ガラスフリット等を溶液（水）中に略均一に分散する。懸濁剤はたとえば、ベントナイトやカオリン等の粘土類である。粘土類は、加熱されてもガスを発生しにくい。粘土類はさらに、焼失しない。したがって、粘土類は、ガラスフリット（高温及び中温ガラスフリット）が金属素材表面から脱落するのを抑制する。
【００５４】
粘土類はたとえば、５０〜６０質量％のＳｉＯ２と、１０〜４０質量％のＡｌ２Ｏ３とを含有し、さらに、他の微量成分として、Ｆｅ２Ｏ３、ＣａＯ、ＭｇＯ、Ｎａ２Ｏ、Ｋ２Ｏからなる群から選択される１種又は２種以上を含有する。
【００５５】
粘土類の一例は、ＳｉＯ２を５５質量％程度、Ａｌ２Ｏ３を３０質量％程度、Ｆｅ２Ｏ３、ＣａＯ、ＭｇＯ、Ｎａ２Ｏ、Ｋ２Ｏ等を含有する。粘土類の他の例は、ＳｉＯ２を６０質量％程度、Ａｌ２Ｏ３を１５質量％程度、他の微量成分としてＦｅ２Ｏ３、ＣａＯ、ＭｇＯ、Ｎａ２Ｏ、Ｋ２Ｏ等を含有する。
【００５６】
上述のとおり、懸濁剤は、ガラスフリットを溶液中に略均一に分散する。そのため、加熱前の金属素材表面に酸化防止剤が塗布されたとき、ガラスフリットは金属素材表面上に略均一に分散する。さらに、懸濁剤は、塗布されたガラスフリットを金属素材表面に接着し、ガラスフリットが金属素材表面から脱落するのを抑制する。
【００５７】
［増摩剤］
加熱された金属素材は、熱間加工される場合がある。この場合、金属素材は、圧延ロールにより圧延されて金属板や金属条になる。また、穿孔機のプラグや傾斜ロールにより穿孔圧延されて金属管になる。したがって、金属素材は圧延ロールや傾斜ロールに噛み込まれやすい方が好ましい。圧延ロールや傾斜ロール等の熱間加工用ロールに対する、金属素材の摩擦係数が大きければ、金属素材は熱間加工用ロールに噛み込まれやすい。
【００５８】
したがって、酸化防止剤は、摩擦係数の増大を目的として、増摩剤を含有してもよい。増摩剤はたとえば、高融点を有する酸化物である。増摩剤はたとえば、アルミナやシリカである。酸化防止剤が塗布された金属素材がロールと接触するとき、アルミナやシリカ等の増摩剤がロールと接触する。このとき、ロールに対する金属素材の摩擦係数が高くなるため、金属素材がロールに噛み込まれやすくなる。
【００５９】
［粘着剤］
酸化防止剤はさらに、金属素材表面との粘着力を向上するために、粘着剤を含有してもよい。粘着剤はたとえば、有機バインダである。有機バインダはたとえば、アクリル系樹脂である。
【００６０】
酸化防止剤はさらに、アルカリ金属塩又は水に難溶な第２族金属塩を含有してもよい。これらの成分は、酸化防止剤の粘度の経時変化を抑制する。
【００６１】
［アルカリ金属塩］
水を含む酸化防止剤は、常温では、上述のとおりスラリー（流動体）である。酸化防止剤が重量％で５０％未満の水を含有する場合、常温において、酸化防止剤は、時間の経過とともにゲル化する場合がある。ゲル化すれば酸化防止剤の粘度が上昇する。また、ゲル塊が生成される場合がある。
【００６２】
酸化防止剤の粘度の経時変化は抑制される方が好ましい。アルカリ金属塩は、ゲル化した酸化防止剤を解膠する。そのため、酸化防止剤は再び流動化し、粘度の上昇が抑制される。アルカリ金属塩はたとえば、炭酸カリウム（ＫＣＯ３）や、ヘキサメタリン酸ナトリウム等である。
【００６３】
［水に難溶な第２族金属塩］
酸化防止剤が重量％で５５％以上の水を含有する場合、常温において、酸化防止剤の粘度が、時間の経過とともに低下する場合がある。このような粘度の経時変化も抑制した方が好ましい。
【００６４】
水に難溶な第２族金属塩は、酸化防止剤の粘度の低下を抑制する。ここで、第２族金属塩は、周期律表中の第２族元素に相当する金属であり、ベリリウム、マグネシウム、カルシウム、ストロンチウム、バリウム、ラジウムである。また、「水に難溶」とは、２５℃の水に対する溶解度が１０００ｐｐｍ以下であることを意味する。好ましくは、水に難溶な第２族金属塩は、炭酸マグネシウム及び／又は炭酸カルシウムである。
【００６５】
水に難溶な第２族金属塩は、製造後の酸化防止剤の粘度の低下を抑制する。以下の理由が推定される。水に難溶な第２族金属塩は、溶液（水）に徐々に溶解する。第２族金属塩が溶解すると、第２族金属イオンが生成される。第２族金属イオンは懸濁力を向上するため、酸化防止剤の粘度の経時変化が抑制される。
【００６６】
［その他の成分］
酸化防止剤は、上述の成分に加えて、他の成分を含有してもよい。たとえば、酸化防止剤は、亜硝酸ソーダに代表される無機電解質を含有してもよい。
【００６７】
［酸化防止剤中の各成分の好ましい含有量］
本実施の形態による酸化防止剤に含有される各成分の含有率は特に限定されない。酸化防止剤内において、高温ガラスフリット１００重量部に対して、好ましい各成分の含有率は以下のとおりである。中温ガラスフリットの好ましい含有率は、４〜２０重量部である。低温無機化合物の好ましい含有率は、４〜２０重量部である。水の好ましい含有率は１００重量部以上である。水の含有率を調整すれば、常温において、金属素材表面に略均一に塗布可能な程度に、酸化防止剤の粘度を調整できる。
【００６８】
懸濁剤の好ましい含有率は、高温ガラスフリット１００重量分に対して、２〜３０重量部である。粘着剤の好ましい含有率は、１．０〜４．０重量部である。アルカリ金属塩及び水に難溶な第２族金属塩の好ましい含有率は、０．１〜１．５重量部である。
【００６９】
酸化防止剤中の各成分が上述の好ましい含有率を満たせば、酸化防止剤の上述の効果は特に有効に発揮される。しかしながら、各成分が上述の好ましい含有率の範囲を超えても、酸化防止剤の効果はある程度得ることができる。
【００７０】
［酸化防止剤の製造方法］
本実施の形態による酸化防止剤は、上述の各成分を混合することにより得られる。低温無機化合物が硼酸及び／又は酸化硼素である場合、好ましい酸化防止剤の製造方法は以下のとおりである。
【００７１】
図２は、本実施の形態による酸化防止剤の製造方法の一例を示すフロー図である。図２を参照して、初めに、酸化防止剤に含有される複数の成分を準備する（Ｓ１）。たとえば、高温ガラスフリットと、中温ガラスフリットと、低温無機化合物である硼酸及び／又は酸化硼素と、水とを準備する。次に、粉砕装置を用いて、複数の成分を粉砕混合し、混合組成物を生成する（Ｓ２）。粉砕装置はたとえば、ボールミルやロッドミル、振動ミル、遊星ミル、タワーミル、アトライター、サンドミル等である。これらの粉砕装置は、円筒形の粉砕容器を備える。準備された複数の成分は、粉砕容器内に収納される。粉砕容器内にはさらに、ボールやロッドが収納される。粉砕容器が回転又は振動することにより、高温ガラスフリットや中温ガラスフリットが粉砕され、たとえば、２５μｍ以下の粒径を有する粒子になる。
【００７２】
混合粉砕時に粉砕容器に含有される水の量は、酸化防止剤が含有する予定の水の量よりも少なくする。たとえば、ステップＳ２で粉砕容器に収納される水の量は、酸化防止剤が含有する予定の水の量の半分程度にする。
【００７３】
混合粉砕している間、粉砕容器は回転又は振動する。このとき、容器内の水の温度は上昇し、５０〜８０℃程度になる。硼酸及び／又は酸化硼素（以下、硼酸等という）の溶解度は、溶媒（水）の温度が上昇するほど高くなる。そのため、混合粉砕中に硼酸等は水に溶解する。
【００７４】
以上の工程により製造された混合組成物は、スラリーである。しかしながら、混合粉砕を完了した後、混合組成物の温度は５０〜８０℃から常温に下がる。温度が下がったとき、硼酸等が結晶化して析出する場合がある。硼酸等が析出すれば、酸化防止剤を金属素材表面に塗布したときに、金属素材表面上に酸化硼素が不均一に分布される。そのため、硼酸等は結晶化しない方が好ましい。
【００７５】
そこで、低温無機化合物が硼酸等である場合、混合組成物に、常温以下の水を混合する（Ｓ３）。好ましくは、２５℃以下の水を加える。このとき、ステップＳ２で含有された水の量と、ステップＳ３で含有された水の量との総計が、酸化防止剤が含有する予定の水の量となるよう、ステップＳ２及びＳ３で含有する水の量を調整する。
【００７６】
上述のとおり、粉砕混合後の混合組成物は常温よりも高い温度を有する。ステップＳ３で常温以下の水を混合組成物に混合すれば、硼酸等が結晶化しにくい。常温以下の水を混合組成物に加えると、混合組成物の温度が下がり、かつ、溶媒（水）の量も増加する。そのため、硼酸等が再結晶しにくいものと推定される。
【００７７】
低温無機化合物が硼酸等でない他の化合物である場合、上述のステップＳ３は実施されなくてもよい。
【００７８】
酸化防止剤の上述以外の他の成分（懸濁剤、増摩剤、粘着剤、炭酸カリウム、水に難溶な第２族金属塩等）は、必要に応じてステップＳ２で加える。
【００７９】
以上の製造方法により、酸化防止剤が製造される。製造された酸化防止剤は、上述のとおり、幅広い温度範囲において（低温域〜高温域）、金属素材表面に濡れ広がり、かつ、安定して粘着する程度の粘度を有する。そのため、酸化防止剤は、加熱中の金属素材表面を覆うことができ、金属素材表面にスケールが生成されるのを抑制できる。
【００８０】
［金属材の製造方法］
図３は、上述の酸化防止剤を利用した金属材の製造方法の一例を示すフロー図である。図３を参照して、初めに、本実施の形態による酸化防止剤を準備する（Ｓ１１）。酸化防止剤は、上述の方法により製造される。
【００８１】
続いて、酸化防止剤を、加熱前の金属素材の表面に塗布する（Ｓ１２）。金属素材の種類は特に限定されない。金属素材はたとえば、鋼やチタン、チタン合金、その他の合金等からなる。鋼はたとえば、炭素鋼や、フェライト系ステンレス鋼、マルテンサイト系ステンレス鋼、オーステナイト系ステンレス鋼、合金鋼等である。金属素材の形状は、インゴットやスラブ、ブルーム、ビレット、板材、棒材や線材に代表される条材、管等である。
【００８２】
酸化防止剤の塗布方法は特に限定されない。作業者がはけを用いて金属素材表面に酸化防止剤を塗布してもよい。また、スプレー等により酸化防止剤を金属素材表面に塗布してもよい。酸化防止剤が貯められた浴槽を準備し、その浴槽に金属素材を浸漬してもよい（いわゆる「どぶ漬け」）。これらの塗布方法により、酸化防止剤が金属素材表面に塗布される。酸化防止剤を金属素材表面に塗布した後、酸化防止剤を乾燥してもよい。
【００８３】
続いて、酸化防止剤が塗布された金属素材を加熱する（Ｓ１３）。このとき、酸化防止剤は軟化して、金属素材表面を覆う。上述のとおり、４００℃程度の低温から１４００℃程度の高温までの広い温度範囲において、酸化防止剤は金属素材表面に安定的に粘着する。そのため、加熱される金属素材表面にスケールが生成しにくい。
【００８４】
［金属素材を熱処理する場合］
金属素材を熱処理する場合、熱処理温度は１０００℃以下の場合がある。たとえば、ステンレス鋼の焼き入れ温度は９００℃〜１０００℃程度である。また、焼き戻し温度は５００℃〜６５０℃程度である。金属素材を熱処理する場合、金属素材を熱処理炉に収納し、金属素材を熱処理温度に加熱する。このとき、炉内の温度は時間の経過に伴って段階的に上昇する。炉内温度は制御装置により制御され、所定のヒートパターンに応じて段階的に上昇する。
【００８５】
炉内温度及び金属素材の温度が低温域である場合、酸化防止剤の低温無機化合物が主として軟化し、金属素材表面を覆う。炉内温度及び金属素材の温度が中温域になると、低温無機化合物が溶融し、その粘度が低下する。しかしながら、中温ガラスフリットが軟化し始める。そのため、中温ガラスフリットが、低温無機化合物に代えて、金属素材表面を覆う。炉内温度が１０００℃近傍になると、高温ガラスフリットも軟化しはじめ、酸化防止剤として有効に機能しはじめる。
【００８６】
以上のとおり、金属素材を１０００℃以下の温度で熱処理する場合、主として低温無機化合物及び中温ガラスフリットが金属素材表面を覆い、スケールの生成を抑制する。要するに、本実施の形態による酸化防止剤は、低温域から金属素材表面を覆うことができる。そのため、スケールが生成されにくい。
【００８７】
［金属素材を熱間加工する場合］
金属素材を熱間加工して、鋼材や条鋼、鋼管等の金属材を製造する場合、金属素材は種々の温度域に加熱される。
【００８８】
たとえば、マンネスマン製管法により、鋼素材（丸ビレット）を穿孔圧延して鋼管を製造する場合、鋼素材は、加熱炉又は均熱炉により、１１００〜１３００℃に加熱される。一方、鋼素材を押出加工して鋼管を製造するユジーン製管法では、鋼素材は加熱炉又は均熱炉により、８００℃〜１０００℃に加熱される。加熱炉又は均熱炉により加熱された鋼素材はさらに、高周波加熱により短時間で１２００℃まで加熱される場合もある。さらに、チタンやチタン合金からなる素材を熱間加工して所定の形状（板、条または管）のチタン材を製造する場合、チタン及びチタン合金の素材の加熱温度は鋼素材の加熱温度よりも高くなる。
【００８９】
このように、金属素材の種類及び製造方法に応じて、加熱温度は異なる。しかしながら、本実施の形態による酸化防止材は、種々の加熱温度に対応できる。
【００９０】
加熱炉は一般的に、装入口（金属素材の入口）から抽出口（金属素材の出口）に向かって複数の領域（ゾーン）に区切られる。そして、各ゾーンの炉内温度は、挿入口から抽出口に向かって徐々に高くなるように設定される。たとえば、装入口に最も近いゾーンの加熱温度は４００℃〜６００℃程度に設定され、抽出口に最も近いゾーンの加熱温度は、金属素材の目標温度（たとえば、１２００℃〜１３００℃）に設定される。加熱炉に装入された金属素材は、各ゾーンに順番に搬送される。このとき、金属素材の温度は段階的に上昇する。
【００９１】
金属素材が均熱炉で加熱される場合、均熱炉の炉温は、熱処理炉と同様に、時間の経過とともに段階的に上昇し、目標温度で所定時間維持される。したがって、均熱炉に装入された金属素材の温度も、時間の経過とともに段階的に上昇する。
【００９２】
加熱炉及び均熱炉内の金属素材は、初めに４００℃〜６００℃程度の低温で加熱される。このとき、酸化防止剤のうち、主として低温無機化合物が軟化し、金属素材表面を覆う。次に、金属素材が中温（６００℃〜１０００℃程度）で加熱されると、主として中温ガラスフリットが軟化し、金属素材表面を覆う。そして、金属素材が高温（１０００℃以上）で加熱されると、主として高温ガラスフリットが軟化し、金属素材表面を覆う。
【００９３】
要するに、本実施の形態による酸化防止剤は、低温域から高温域に至る広い温度範囲で金属素材表面に安定的に粘着し、金属素材表面を覆う。そのため、異なる加熱温度を有する種々の製造工程において、加熱により金属素材表面にスケールが発生するのを抑制できる。
【００９４】
たとえば、ロールを用いて熱間加工する場合、金属素材にスケールが生成されれば、金属素材とともにスケールもロールに噛み込まれる場合がある。この場合、ロールにより金属素材表面にスケールが押し込まれ、表面に凹凸の疵が発生する場合がある。本実施の形態による酸化防止剤はスケールの生成を抑制する。したがって、熱間加工時にスケールに起因した疵の発生が抑制される。
【００９５】
図３に戻って、熱処理工程を実施中である場合（Ｓ１４でＹＥＳ）、加熱後、所定の熱処理工程を経て、熱処理を終了する。一方、熱間加工工程を実施中である場合（Ｓ１４でＮＯ）、金属素材を熱間加工する（Ｓ１５）。熱間加工により、金属素材は所望の金属材（管材、板材、条材等）に製造される。
【００９６】
酸化防止剤が増摩剤を含有する場合、酸化防止剤は、圧延機のロールに対する金属素材のスリップを抑制する。たとえば、酸化防止剤が、増摩材としてアルミナ粒子を含有する場合、加熱された金属素材の表面には、アルミナ粒子が粘着している。アルミナ粒子が粘着された金属素材はロール圧延機に搬送される。金属素材の先端がロールと接触したとき、金属素材表面のアルミナ粒子がロールと接触する。このとき、アルミナ粒子により、ロールに対する金属素材の摩擦係数が増加するため、金属素材がロールに噛み込まれ易くなる。
【実施例１】
【００９７】
マンネスマン製管法を想定し、種々の酸化防止剤が塗布された供試材を加熱した。そして、加熱後の供試材の表面を調査した。
【００９８】
［調査方法］
表２に示すマーク１〜マーク４の供試材を複数本準備した。各供試材は２０ｍｍ×２０ｍｍ×１５ｍｍの形状を有した。
【表２】
0005482533.tif 000003
【００９９】
表２を参照して、マーク１は炭素鋼であり、ＪＩＳ規格のＳ４５Ｃに相当する化学組成を有した。マーク２はフェライト系ステンレス鋼であり、Ｃｒ含有量は１３％であった。マーク３はオーステナイト系ステンレス鋼であり、ＪＩＳ規格のＳＵＳ３０４に相当する化学組成を有した。マーク４は２相ステンレス鋼であり、ＡＳＴＭ規格  ＵＮＳ  Ｓ３９２７４に相当する化学組成を有した。
【０１００】
さらに、表３に示す酸化防止剤を準備した。
【表３】
0005482533.tif 000004
【０１０１】
表３を参照して、酸化防止剤Ａ２は、本実施の形態による酸化防止剤の一例であった。
酸化防止剤Ａ２は、表１に示す高温ガラスフリットＨＴ２と、中温ガラスフリットＬＴ２とを含有した。高温ガラスフリットＨＴ２の１２００℃における粘度は、２×１０２〜１０６ｄＰａ・ｓであった。中温ガラスフリットＬＴ２の７００℃における粘度は、２×１０２〜１０６ｄＰａ・ｓであった。酸化防止剤Ａ２はさらに、低温無機化合物として硼酸を含有した。酸化防止剤Ａ２中の高温ガラスフリットＨＴ２の１００重量部に対する各成分の含有率（重量部）は、表３に示すとおりであった。
【０１０２】
酸化防止剤Ａ１は、高温ガラスフリットＨＴ１と、中温ガラスフリットＬＴ１とを含有した。高温ガラスフリットＨＴ１の１２００℃における粘度は、２×１０２〜１０６ｄＰａ・ｓの範囲内であった。中温ガラスフリットＬＴ１の７００℃における粘度は、２×１０２〜１０６ｄＰａ・ｓの範囲内であった。しかしながら、酸化防止剤Ａ１は、低温無機化合物を含有しなかった。酸化防止剤Ａ１中の高温ガラスフリットＨＴ１の１００重量部に対する他の成分の含有率（重量部）は、表３に示すとおりであった。
【０１０３】
各マークの供試材は３本準備された。３本中１本には、酸化防止剤が塗布されなかった。他の１本には、酸化防止剤Ａ１が塗布され、残りの他の１本には、酸化防止剤Ａ２が塗布された。
【０１０４】
各マークの３本の供試材を加熱炉に装入した。そして、表２に示す加熱温度及び加熱時間で供試材を加熱した。つまり、１２００℃以上の温度で供試材を加熱した。このときの炉内雰囲気は、２質量％の酸素と、１０質量％の二酸化炭素と、２０質量％の水とを含有し、残部は窒素であった。加熱後、供試材を加熱炉から取り出し、供試材の断面を観察した。そして、供試材の表面にスケールが生成されたか否かを判断した。
【０１０５】
［調査結果］
調査結果を表２に示す。また、各供試材の断面写真画像（以下、断面画像という）を図４に示す。図４の各行には、各マーク１〜４の供試材の断面画像が配列される。図４の各列には、酸化防止剤を塗布していない供試材の断面画像、酸化防止剤Ａ１が塗布された供試材の断面画像、酸化防止剤Ａ２が塗布された供試材の断面画像がそれぞれ配列される。図４中の各断面画像において、下部の白色領域は供試材１０である。上部の黒色領域はマクロ観察用の樹脂２０である。白色領域１０と黒色領域２０とに挟まれた灰色の領域３０は供試材に生成したスケールである。
【０１０６】
表２及び図４を参照して、各マーク１〜４において、酸化防止剤Ａ２が塗布された供試材のスケール量が最も少なかった。具体的には、酸化防止剤が塗布されなかった供試材及び酸化防止剤Ａ１が塗布された供試材では、マーク１〜マーク４のいずれにおいてもスケールが生成された。一方、酸化防止剤Ａ２が塗布された供試材では、マーク１、マーク２及びマーク４において、スケールが観察されなかった。マーク３において、酸化防止剤Ａ２が塗布された供試材にもスケールが生成された。しかしながら、マーク３における他の供試材（酸化防止剤塗布無し材、酸化防止剤Ａ１塗布材）と比較して、スケール生成量は酸化防止剤Ａ２が最も少なかった。
【実施例２】
【０１０７】
ユジーン製管法を想定し、種々の酸化防止剤が塗布された供試材を加熱した。そして、加熱後の供試材の表面を調査した。
【０１０８】
［調査方法］
２相ステンレス鋼からなる丸ビレットを２本準備した。２相ステンレス鋼は、ＡＳＴＭ規格  ＵＮＳ  Ｓ３９２７４に相当する化学組成を有した。
【０１０９】
丸ビレットのうちの一本には、酸化防止剤Ａ１を全面に塗布した。他方の丸ビレットには、酸化防止剤Ａ２を全面に塗布した。酸化防止剤が塗布された丸ビレットを温風により乾燥した。
【０１１０】
乾燥後、酸化防止剤が塗布された丸ビレットを、加熱炉に装入した。そして、加熱温度１０００℃で２１０分加熱した。このときの炉内雰囲気は、２質量％の酸素と、１０質量％の二酸化炭素と、２０質量％の水とを含有し、残部は窒素であった。加熱後の丸ビレットの表面近傍部分の断面を観察し、スケールの有無を調査した。
【０１１１】
［調査結果］
図５に加熱後の丸ビレットの表面近傍部分の断面画像を示す。図５（Ａ）は、酸化防止剤Ａ１が塗布された丸ビレットの断面画像であり、図５（Ｂ）は酸化防止剤Ａ２が塗布された丸ビレットの断面画像である。断面画像中の下部に配置される白色領域は供試材（丸ビレット）１０である。断面画像の上部に配置される黒色部分はマクロ観察用の樹脂２０である。図５（Ａ）に見られる灰色領域はスケール３０である。
【０１１２】
図５（Ａ）及び図５（Ｂ）を参照して、酸化防止剤Ａ１が塗布された丸ビレットでは、スケール３０が生成された。一方、酸化防止剤Ａ２が塗布された丸ビレットでは、スケールが観察されなかった。
【実施例３】
【０１１３】
酸化防止剤にアルカリ金属塩を含有した場合の、酸化防止剤の粘土の経時変化を調査した。
【０１１４】
［調査方法］
上述の酸化防止剤Ａ２を準備した。酸化防止剤Ａ２は、４７．８重量％の水を含有した。さらに、酸化防止剤Ａ３及びＡ４を準備した。酸化防止剤Ａ３は、酸化防止剤Ａ２と同じ成分と、１重量％炭酸カリウム水溶液とを含有した。１重量％炭酸カリウム水溶液の酸化防止剤Ａ３中の含有量は２重量％であった。
【０１１５】
酸化防止剤Ａ４は、酸化防止剤Ａ２と同じ成分と、１重量％炭酸カリウム水溶液とを含有した。１重量％炭酸カリウム水溶液の酸化防止剤Ａ４中の含有量は４重量％であった。
【０１１６】
酸化防止剤Ａ２〜Ａ４の製造時の粘度と、製造から４０日後の粘度とを、常温でそれぞれ測定した。酸化防止剤の粘度は、ＡＳＴＭ  Ｄ−１０８４に基づいて、ザーンビスコシティカップを用いて測定した。
【０１１７】
［調査結果］
図６に調査結果を示す。図６の横軸は１重量％炭酸カリウム水溶液の含有量を示す。縦軸は、粘度（ｄＰａ・ｓ）を示す。図中の「○」印は製造時の粘度を示し、「■」印は４０日経過後の粘度を示す。
【０１１８】
図６を参照して、炭酸カリウムの含有量が０％である酸化防止剤Ａ２の製造時の粘度は１０００ｄＰａ・ｓであった。しかしながら、４０日経過後の酸化防止剤Ａ２はゲル化し、粘度の測定ができなかった。
【０１１９】
一方、酸化防止剤Ａ３及びＡ４は、４０日経過後、酸化防止剤Ａ２のようにゲル化しなかった。酸化防止剤Ａ３及びＡ４の４０日経過後の粘度は、製造時と比較して上昇した。しかしながら、酸化防止剤Ａ３及びＡ４の粘度の経時変化は、酸化防止剤Ａ２よりも抑制された。
【実施例４】
【０１２０】
酸化防止剤に、水に難溶な第２族金属塩を含有した場合の、酸化防止剤の粘度の経時変化を調査した。
【０１２１】
［調査方法］
酸化防止剤Ａ５を準備した。酸化防止剤Ａ５は、酸化防止剤Ａ２と比較して、水を多く含有した。酸化防止剤Ａ５のその他の成分は、酸化防止剤Ａ２と同じであった。具体的には、酸化防止剤Ａ５は、１００重量部の高温ガラスフリットＨＴ２と、８．２重量部の中温ガラスフリットＬＴ２と、８．２重量部の硼酸と、１５．８重量部の粘土類と、１．０重量部の有機バインダとを含有した。酸化防止剤Ａ５はさらに、重量％で５５％の水を含有した。
【０１２２】
さらに、酸化防止剤Ａ６及びＡ７を準備した。酸化防止剤Ａ６は、酸化防止剤Ａ５と同じ成分と、炭酸マグネシウムとを含有した。酸化防止剤Ａ６中の炭酸マグネシウムの含有量は０．４重量％であった。
【０１２３】
酸化防止剤Ａ７は、酸化防止剤Ａ５と同じ成分と、炭酸マグネシウムとを含有した。酸化防止剤Ａ７中の炭酸マグネシウムの含有量は１．０重量％であった。
【０１２４】
酸化防止剤Ａ５〜Ａ７の粘度を経時的に常温で測定した。各酸化防止剤の粘度は、ＡＳＴＭ  Ｄ−１０８４に基づいて、ザーンビスコシティカップを用いて測定した。
【０１２５】
［調査結果］
図７に調査結果を示す。図７の横軸は経過日数（日）を示す。縦軸は、粘度（ｄＰａ・ｓ）を示す。図中の「◆」印は、酸化防止剤Ａ５の粘度を示す。「■」印は、酸化防止剤Ａ６の粘度を示す。「▲」印は、酸化防止剤Ａ７の粘度を示す。
【０１２６】
図７を参照して、酸化防止剤Ａ５の粘度は、製造直後から時間の経過に伴って徐々に低下した。一方、酸化防止剤Ａ６及びＡ７の粘度は、製造直後は上昇したものの、その後はほぼ一定に推移した。つまり、酸化防止剤Ａ６及びＡ７では、粘度の低下が抑制された。
【０１２７】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【産業上の利用可能性】
【０１２８】
本発明による酸化防止剤は、加熱される金属素材に広く適用できる。特に、熱処理される金属素材や、熱間加工される金属素材に対して利用可能である。
【符号の説明】
【０１２９】
１０  金属素材
２０  マクロサンプル用樹脂
３０  スケール
【図１】
0005482533.tif 000005
【図２】
0005482533.tif 000006
【図３】
0005482533.tif 000007
【図６】
0005482533.tif 000008
【図７】
0005482533.tif 000009
【図４】
0005482533.tif 000010
【図５】
0005482533.tif 000011